FR 2768615 A1 19990326 FR 9712044 A 19970923 MATERIAU A BASE DE SILICONE. NOTAMMENT POUR EMPREINTE DENTAIRE ET PROCEDE DE FABRICATION D'UN TEL MATERIAU L'invention concerne un nouveau matériau à base de silicone. Elle s'applique plus particulièrement mais de façon non limitative, à un nouveau matériau pour empreinte dentaire. Elle se rapporte également au procédé de fabrication de ce matériau. De nombreux matériaux sont aujourd'hui utilisés pour la fabrication d'empreintes dentaires et plus particulièrement les matériaux à base de silicone ou d'alginate. L'invention se rapporte spécifiquement aux matériau à base de silicone. De façon connue, les silicones sont obtenus par réticulation d'une base du type organochlorosilane, la réticulation étant initialisée par un catalyseur. Les silicones obtenus sont soit des silicones polycondensés, soit des silicones résultant d'une réaction de polyaddition. En pratique, les silicones se présentent sous forme d'une pate épaisse ou fluide, laquelle est déposée sur le fond d'un porte empreinte métallique dont la forme épouse celle de l'arcade dentaire. L'ensemble porte empreinte/matériau est ensuite mis en bouche et appliqué manuellement sur l'arcade dentaire pendant une durée comprise entre une et quatre minutes, selon les caractéristiques structurelles du matériau utilisé. Le porte empreinte et le matériau sont ensuite retirés de la bouche puis transmis au prothésiste, lequel fabriquera la prothèse finale. Même si la durée pendant laquelle le matériau à empreinte reste en bouche est relativement faible, elle est néanmoins suffisante pour que ledit matériau soit recouvert par la salive et le sang présents dans la bouche du patient. Un certain nombre de bactéries, de germes ou autres sont alors susceptibles de se développer non seulement à la surface, mais également dans l'empreinte, ce qui nécessite de désinfecter le matériau dès qu'il est retiré de la bouche du patient, et ce, afin de respecter les règles d'hygiène élémentaires non seulement vis à vis du dentiste mais également vis à vis du prothésiste. En outre, le patient est également concerné dans la mesure où il apparaît que souvent la prothèse voyage entre le prothésiste et le dentiste dans la même boite que celle dans laquelle se trouvait le porte empreinte initial. Comme procédé de désinfection, on a proposé dans la document US-A-5 624 636 de tremper l'empreinte dentaire dans un bain d'hypochlorite, pendant une durée comprise entre 1 et 5 minutes. On observe une efficacité très relative de ce type de traitement dans la mesure où on n'obtient qu'un traitement de surface. Pour désinfecter non seulement la surface mais également la masse de l'empreinte, on a proposé dans le document EP-A-0 361 301 d'incorporer en lieu et place de l'eau nécessaire à la préparation d'une empreinte d'alginate, une solution aqueuse et microbicide contenant des sels d'ammonium quaternaire et un composé de diguanidine, de formules spécifiques. Même si cet antiseptique est efficace, il ne peut être introduit qu'au sein d'un matériau à empreinte hydrophile, tel que l'alginate, mais n'est en aucun cas compatible avec un matériau hydrophobe tel que du silicone. En outre, on se trouve confronté à des problèmes de stabilité dimensionnels de même que des problèmes de stabilité chimique et physique. En d'autres termes, aucune des solutions proposées à ce jour ne permet de désinfecter efficacement la surface et l'intérieur d'une empreinte à base de silicone, dans la mesure où le traitement par voie externe reste peu efficace et que le traitement par voie interne est effectué à partir d'agents antiseptiques hydrophiles, qui ne peuvent donc être incorporés dans des matériaux hydrophobes. Le problème que se propose de résoudre l'invention est donc de fournir un matériau à base de silicone pour empreinte dentaire, susceptible d'être désinfecté efficacement. Pour ce faire, l'invention propose un matériau à base de silicone pour empreinte dentaire comportant un agent antiseptique hydrophobe incorporé dans la masse du silicone et relargable progressivement jusqu'à la surface de l'empreinte. En d'autres termes, l'invention consiste à avoir incorporé un agent antiseptique compatible avec le silicone, donc hydrophobe et qui présente la capacité d'être libéré dans le temps en développant une action spécifique, à savoir le relargage ionique progressif, permettant la désinfection à la fois de la masse et de la surface de l'empreinte. L'agent antiseptique agit donc par un processus original d'autodésinfection du silicone. Selon une première caractéristique de l'invention, l'agent antiseptique comprend un agent chélatant, un agent actif sur les membranes phospholipidiques des bactéries ou virus, un agent actif sur les nucléocapsides des virus ou sur tout site récepteur des bactéries. Comme agent chélatant, on utilise avantageusement l'acide éthylène diamine tétraacétique. Par ailleurs, l'agent actif sur les membranes phospholipidiques des bactéries ou virus est un sel d'ammonium quaternaire, notamment le chlorure de benzalkonium. Concernant l'agent actif sur les nucléocapsides des virus ou sur tout site récepteur des bactéries, on utilise préférentiellement le tosylchloramide sodique ou l'un de ses analogues chlorés. En d'autres termes, l'agent antiseptique agit dans la masse de l'empreinte en relargant progressivement les ions chlore actifs issus du chlorure de benzalkonium et ceux issus du tosylchloramide sodique jusqu'à la surface de l'empreinte. Ainsi, on obtient grâce à l'action interne puis externe de l'agent antiseptique, une empreinte exempte de tous germes, virus ou bactéries infectieuses notamment grâce à la fixation des atomes de chlore sur les sites récepteurs des bactéries et virus. Selon une forme préférée de réalisation, l'agent antiseptique comprend en masse: - entre 8 et 80 % d'acide éthylène diamine tétraacétique; - entre 2 et 20 % de chlorure de benzalkonium; - entre 1 et 20 % de tosylchloramide sodique ou l'un de ses analogues chlorés. Pour favoriser l'homogénéisation galénique de la préparation antiseptique, celle-ci comprend un double acide aminé, notamment l'aspartam. Pour obtenir un effet anti-inflammatoire et cicatrisant complémentaire, l'agent antiseptique comprend de l'allantoine. En tant qu'édulcorant et adjuvant d'isotonicité, l'agent antiseptique comprend un arôme naturel et du sorbitol. Pour obtenir un matériau exempt de toutes bactéries, germes, virus et autres, la proportion d'agent antiseptique dans ledit matériau est comprise entre 0,1 et 1 % en masse. Pour une valeur inférieure à 0,1%, la proportion d'agent antiseptique n'est pas suffisante pour obtenir un effet désinfectant. De même, une proportion d'agent antiseptique supérieure à 1% n'améliore pas le résultat obtenu. L'invention concerne également le procédé pour la fabrication d'un matériau à base de silicone pour empreinte dentaire, ledit silicone étant obtenu par réticulation d'une base organochlorosilane, ladite réticulation étant initiée par un catalyseur. Ce procédé se caractérise en ce qu'on incorpore l'agent antiseptique ci-avant décrit dans la base organochlorosilane, puis en ce qu'on malaxe ladite base organochlorosilane avec le catalyseur afin d'obtenir après réticulation, le matériau final. Selon une caractéristique essentielle du procédé, l'agent antiseptique comprend en masse: - de 8 à 80 % d'acide éthylène diamine tétraacétique; - de 2 à 10 % de chlorure de benzalkonium; - de 1 à 10 % de tosylchloramide sodique ou l'un de ses analogues chlorés. Selon une forme de réalisation préférée du procédé, avant incorporation de l'agent antiseptique dans la base organochlorosilane: - on mélange préalablement l'agent antiseptique avec une huile de silicone, - on agite ensuite le mélange obtenu et on le laisse décanter, - et enfin, après filtration, on incorpore la dispersion obtenue dans la base organochlorosilane. L'invention et les avantages qui en découlent ressortiront mieux de l'exemple de réalisation qui suit. On prépare 280 grammes d'un agent antiseptique comprenant un agent chélatant, un agent actif sur les membranes phospholipidiques des bactéries ou virus, un agent actif sur les nucléocapsides des virus ou sur tout site récepteur des bactéries, dont la masse (en gramme) et la nature sont respectivement: EDTA (acide éthylène diamine tétraacétique) 80 g chlorure de benzalkonium 38 g tosylchloramide sodique 38 g L'agent antiseptique comprend en outre, en masse: Agent d'homogénéisation aspartam 15 g Arôme naturel menthe 8 g Agent anti-inflammatoire allantoïne 15 g Adjuvant d'isotonicité sorbitol 86 g. On incorpore la poudre obtenue dans 1 litre d'huile de silicone. On agite pendant une heure à une température inférieure à 370C, de préférence environ 300C. On laisse décanter le mélange obtenu pendant 24 heures puis on soumet le produit de décantation à une filtration. On récupère ensuite la poudre obtenue. 0,3% en masse de cette poudre sont ensuite incorporés dans 1000 grammes d'une base organochlorosilane. On fabrique ensuite le silicone final, comme il est connu de le faire par tout homme du métier. Ainsi, on mélange la base obtenue avec un catalyseur en proportion égale, dans le cas où on désire obtenir un silicone à réaction de polyaddition. Néanmoins, la même opération peut être effectuée mais avec des proportions de base et de catalyseur différentes dans le cas où on désire obtenir un silicone résultant d'une polycondensation. On a par ailleurs effectué les essais suivants. Dans un premier temps, on a vérifié le caractère de stabilité et de conformité structurelle du matériau à base de silicone obtenu selon l'invention. On constate ainsi qu'après stockage pendant une durée de 24 mois, le matériau est parfaitement conservé. Par ailleurs, on a observé que les temps de réticulation du silicone, c'est-àdire de la base avec le catalyseur, se sont avérés identiques en présence ou en l'absence de l'agent antiseptique. On a également vérifié les propriétés bactériologiques du matériau pour l'empreinte obtenue. Ainsi, on a fabriqué trois empreintes sur des patients différents. Chacune des empreintes a été rincée à l'eau courante dix secondes, puis mise en culture dans une cuve à 30"C et pendant trois jours. Après 48 heures, on observe aucune culture bactérienne à la surface des empreintes. L'invention permet donc d'obtenir un matériau à base de silicone pour empreinte dentaire qui ne présente aucun risque d'infection aussi bien dans la masse de silicone qu'à la surface de celui-ci. Il permet ainsi de remplir toutes les règles d'hygiène élémentaires vis-à-vis à la fois du dentiste, du prothésiste et de patient. Par ailleurs, le silicone incorporant l'agent antiseptique garde sa stabilité dimensionnelle et structurelle dans le temps. En outre et comme déjà dit, l'invention ne se limite pas au domaine des empreintes dentaires mais s'applique à tout secteur technique susceptible de mettre en oeuvre des matériaux à base de silicone qui nécessitent d'être désinfectés. REVENDICATIONS 1/ Matériau à base de silicone, notamment pour empreinte dentaire, caractérisé en ce qu'il comporte un agent antiseptique hydrophobe incorporé dans la masse du silicone et relargable progressivement jusqu'a la surface de l'empreinte. 2/ Matériau selon la revendication 1, caractérisé en ce que l'agent antiseptique comprend un agent chélatant, un agent actif sur les membranes phospholipidiques des bactéries ou virus, un agent actif sur les nucléocapsides des virus ou sur tout site récepteur des bactéries. 3/ Matériau selon la revendication 2, caractérisé en ce que l'agent chélatant est l'acide éthylène diamine tétraacétique. 4/ Matériau selon l'une des revendications 2 à 3, caractérisé en ce que l'agent actif sur les membranes phospholipidiques des bactéries ou virus est un sel d'ammonium quaternaire, notamment le chlorure de benzalkonium. 5/ Matériau selon l'une des revendications 2 à 4, caractérisé en ce que l'agent actif sur les nucléocapsides des virus ou sur tout site récepteur des bactéries est le tosylchloramide sodique ou l'un de ses analogues chlorés. 6/ Matériau selon l'une des revendications 2 à 5, caractérisé en ce que l'agent antiseptique comprend en masse: - entre 8 et 80 % d'acide éthylène diamine tétraacétique; - entre 2 et 20 % de chlorure de benzalkonium; - entre 1 et 20 % de tosylchloramide sodique ou l'un de ses analogues chlorés. 7/ Matériau selon l'une des revendications 2 à 6, caractérisé en ce que l'agent antiseptique comprend en outre un double acide aminé, notamment l'aspartam. 8/ Matériau selon l'une des revendications 2 à 7, caractérisé en ce que l'agent antiseptique comprend en outre un agent anti-inflammatoire et cicatrisant, notamment l'allantoine 9/ Matériau selon l'une des revendications 2 à 8, caractérisé en ce que l'agent antiseptique comprend en outre un arôme naturel et un adjuvant d'isotonocité, notamment le sorbitol. 10/ Matériau selon l'une des revendications précédentes, caractérisé en ce que la proportion d'agent antiseptique dans ledit matériau est comprise entre 0,1 et 1 % en masse. 11/ Procédé pour la fabrication d'un matériau à base de silicone pour empreinte dentaire, ledit silicone étant obtenu après réticulation d'une base organochlorosilane, ladite réticulation étant initiée par un catalyseur, caractérisé en ce qu'on incorpore un agent antiseptique dans la base organochlorosilane, puis en ce qu'on malaxe ladite base organochlorosilane avec le catalyseur afin d'obtenir après réticulation, le matériau final. 12/ Procédé selon la revendication 11, caractérisé en ce que l'agent antiseptique comprend un agent chélatant, un agent actif sur les membranes phospholipidiques des bactéries ou virus, un agent actif sur les nucléocapsides des virus ou sur tout site récepteur des bactéries. 13/ Procédé selon la revendication 12, caractérisé en ce que l'agent chélatant est l'acide éthylène diamine tétraacétique. 14/ Procédé selon l'une des revendications 12 et 13, caractérisé que l'agent actif sur les membranes phospholipidiques des bactéries ou virus est un sel d'ammonium quaternaire, notamment le chlorure de benzalkonium. 15/ Procédé selon l'une des revendications 12 à 14, caractérisé en ce que l'agent actif sur les nucléocapsides des virus ou sur tout site récepteur des bactéries est le tosylchloramide sodique ou l'un de ses analogues chlorés. 16/ Procédé selon l'une des revendications 1 1 à 15, caractérisé en ce que l'agent antiseptique comprend en masse: - de 8 à 80 % d'acide éthylène diamine tétraacétique; - de 2 à 20 % de chlorure de benzalkonium; - de 1 à 20 % de tosylchloramide sodique ou l'un de ses analogues chlorés. 17/ Procédé selon l'une des revendications 11 à 16, caractérisé en ce que l'agent antiseptique comprend en outre un double acide aminé, notamment l'aspartam. 18/ Procédé selon l'une des revendications 11 à 17, caractérisé en ce qu'avant incorporation de l'agent antiseptique dans la base organochlorosilane: - on mélange préalablement l'agent antiseptique avec une huile de silicone, - on agite ensuite le mélange obtenu et on le laisse décanter, - et enfin, après filtration, on incorpore la dispersion obtenue dans la base organochl orosilane.